(57)【特許請求の範囲】
【請求項１】
下記化学式１で表されるＣｅ３＋とＴｂ３＋が共添加されたフッ化物系第１化合物を含むシェルと、
下記化学式２で表されるＹｂ３＋とＥｒ３＋が共添加されたフッ化物系第２化合物を含有するナノ粒子を含むコアと
を含むナノ蛍光体：
［化１］
ＮａＧｄ１−ｐ−ｑ−ｒＭｒＦ４：Ｃｅ３＋ｐ，Ｔｂ３＋ｑ
上記化学式１において、
前記ｐは０．０１≦ｐ≦０．５の実数であり、
前記ｑは０．００１≦ｑ≦０．３５の実数であり、
前記ｒは０≦ｒ＜１の実数であり、
０．０１１≦ｐ＋ｑ＋ｒ＜１であり、
前記ＭはＹ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つであり、
［化２］
ＮａＹ１−ｗ−ｚ−ｘ−ｙＧｄｗＬｚＦ４：Ｙｂ３＋ｘ，Ｅｒ３＋ｙ
上記化学式２において、
前記ｘは０．１≦ｘ≦０．９の実数であり、
前記ｙは０＜ｙ≦０．１の実数であり、
０．１＜ｘ＋ｙ≦１であり、
前記ｗは０≦ｗ≦１の実数であり、
前記ｚは０≦ｚ≦１の実数であり、
０．１＜ｘ＋ｙ＋ｗ＋ｚ≦１であり、
前記Ｌはランタノイド系元素及びこれらの組み合わせからなる群から選択されるいずれか１つである。
【請求項２】
前記ナノ蛍光体は、ダウンコンバージョン発光特性及びアップコンバージョン発光特性を有するものである、請求項１に記載のナノ蛍光体。
【請求項３】
前記第１化合物は、結晶質を含むものである、請求項１又は２に記載のナノ蛍光体。
【請求項４】
前記ナノ粒子は、六方晶構造を含むものである、請求項１〜３のいずれか１項に記載のナノ蛍光体。
【請求項５】
前記ナノ蛍光体の大きさは、１ｎｍ〜５０ｎｍである、請求項１〜４のいずれか１項に記載のナノ蛍光体。
【請求項６】
前記コアの大きさは、１ｎｍ〜３０ｎｍである、請求項１〜５のいずれか１項に記載のナノ蛍光体。
【請求項７】
下記化学式２で表されるＹｂ３＋とＥｒ３＋が共添加されたフッ化物系第２化合物を含有するナノ粒子を含むコアの製造過程と、前記コアを囲み、下記化学式１で表されるＣｅ３＋とＴｂ３＋が共添加されたフッ化物系第１化合物を含む蛍光体であるシェルの製造過程とを含むナノ蛍光体の製造方法であって、
前記コアの製造過程は、
（ａ）イットリウム前駆体、イッテルビウム前駆体、エルビウム前駆体、オレイン酸及び１−オクタデセンを含む第５溶液を製造する第５溶液製造段階と、
（ｂ）前記第５溶液を加熱してランタノイド系錯体を含む第６溶液を形成する錯体形成
段階と、
（ｃ）前記第６溶液とナトリウム前駆体及びフッ素前駆体を含む第７混合溶液を混合して第２反応溶液を製造する第２反応溶液製造段階と、
（ｄ）前記第２反応溶液を熱処理して前記第２化合物を含有するナノ粒子を形成するナノ粒子形成段階とを含む、ナノ粒子の製造過程を含み、
前記シェルの製造過程は、
（ｅ）ガドリニウム前駆体、セリウム前駆体、テルビウム前駆体及びオレイン酸塩を含む第１溶液を製造する第１溶液製造段階と、
（ｆ）前記第１溶液を熱処理してランタノイド系錯体を含む第２溶液を製造する錯体形成段階と、
（ｇ）前記第２溶液を含む混合物とオレイン酸及び１−オクタデセンを含む第３溶液を混合して第４溶液を製造し、前記第４溶液にナトリウム前駆体及びフッ素前駆体を混合して第１反応溶液を製造する第１反応溶液製造段階と、
（ｈ）前記第１反応溶液を熱処理して前記第１化合物を含むナノ蛍光体を製造するナノ蛍光体製造段階とを含む、蛍光体の製造過程を含み、
前記（ｈ）のナノ蛍光体製造段階の熱処理は、２００℃〜３７０℃で３０分〜４時間行われる、ナノ蛍光体の製造方法：
［化１］
ＮａＧｄ１−ｐ−ｑ−ｒＭｒＦ４：Ｃｅ３＋ｐ，Ｔｂ３＋ｑ
上記化学式１において、
前記ｐは０．０１≦ｐ≦０．５の実数であり、
前記ｑは０．００１≦ｑ≦０．３５の実数であり、
前記ｒは０≦ｒ＜１の実数であり、
０．０１１≦ｐ＋ｑ＋ｒ＜１であり、
前記ＭはＹ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つであり、
［化２］
ＮａＹ１−ｗ−ｚ−ｘ−ｙＧｄｗＬｚＦ４：Ｙｂ３＋ｘ，Ｅｒ３＋ｙ
上記化学式２において、
前記ｘは０．１≦ｘ≦０．９の実数であり、
前記ｙは０＜ｙ≦０．１の実数であり、
０．１＜ｘ＋ｙ≦１であり、
前記ｗは０≦ｗ≦１の実数であり、
前記ｚは０≦ｚ≦１の実数であり、
０．１＜ｘ＋ｙ＋ｗ＋ｚ≦１であり、
前記Ｌはランタノイド系元素及びこれらの組み合わせからなる群から選択されるいずれか１つである。
【請求項８】
前記ガドリニウム前駆体は、ガドリニウムアセテート（Ｇｄ（ＣＨ３ＣＯＯ）３）、塩化ガドリニウム（ＧｄＣｌ３）、塩化ガドリニウム水和物（ＧｄＣｌ３．６Ｈ２Ｏ）、及びこれらの組み合わせからなる群から選択されるいずれか１つであり、
前記セリウム前駆体は、セリウムアセテート（Ｃｅ（ＣＨ３ＣＯＯ）３）、塩化セリウム（ＣｅＣｌ３）、塩化セリウム水和物（ＣｅＣｌ３．７Ｈ２Ｏ）、及びこれらの組み合わせからなる群から選択されるいずれか１つであり、
前記テルビウム前駆体は、テルビウムアセテート（Ｔｂ（ＣＨ３ＣＯＯ）３）、テルビウムアセテート水和物（Ｔｂ（ＣＨ３ＣＯＯ）３．４Ｈ２Ｏ）、塩化テルビウム（ＴｂＣｌ３）、塩化テルビウム水和物（ＴｂＣｌ３．６Ｈ２Ｏ）、及びこれらの組み合わせからなる群から選択されるいずれか１つである、請求項７に記載のナノ蛍光体の製造方法。
【請求項９】
前記第１溶液は、Ｙ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つのランタノイド系前駆体をさらに含むものである、請求項７又は８に記載のナノ蛍光体の製造方法。
【請求項１０】
請求項１〜６のいずれか１項によるナノ蛍光体を含む、蛍光造影剤又は磁気共鳴画像造影剤。
【請求項１１】
請求項１〜６のいずれか１項によるナノ蛍光体を含む、赤外線センサ。
【請求項１２】
請求項１〜６のいずれか１項によるナノ蛍光体を含む、偽造防止コード。
【請求項１３】
請求項１〜６のいずれか１項によるナノ蛍光体を含む、太陽電池。
【発明の詳細な説明】
【技術分野】
【０００１】
本発明は、ナノ蛍光体及びその合成方法に関し、特に、赤外線及び紫外線により励起されて可視光を発光し、磁気的特性を有する、フッ化物系二重発光（dual-mode emission）ナノ蛍光体及びその製造方法に関する。前記ナノ蛍光体は、磁気共鳴画像造影剤又は蛍光造影剤として用いることもでき、偽造防止コード、太陽電池などに応用することもできる。
【背景技術】
【０００２】
半導体ナノ結晶とは異なり、ランタノイド系元素がドープされた発光ナノ粒子は、粒径が変化しても発光スペクトルのピークの位置が変わらないという特性を有する。
【０００３】
これは、ランタノイド系元素がドープされた発光ナノ粒子、すなわちナノ蛍光体の発光が、ランタノイド系元素の４ｆ電子の遷移による４ｆ−４ｆ遷移あるいは４ｆ−５ｄ遷移により起こるからである。従って、ランタノイド系元素がドープされた発光ナノ粒子を用いると、必要に応じて粒子の粒径を様々に調整しても所望の発光波長を維持できるという利点がある。
【０００４】
このようなナノ蛍光体の発光は、ほとんどが紫外線又は可視光線により励起されて起こる。しかし、ドープする元素の種類によっては、赤外線により励起されて可視光を発光するナノ蛍光体を合成することもできる。
【０００５】
イッテルビウム（Ｙｂ）とエルビウム（Ｅｒ）が共添加（co-doped）されたフッ化物系ナノ蛍光体は、赤外線により励起され、緑色スペクトル領域と赤色スペクトル領域で発光ピークを示す。これは、エネルギーの低い赤外線がエネルギーの高い可視光線に変換されるので、紫外線により励起された後にエネルギー損失過程を経て可視光を発光するダウンコンバージョン（down-conversion）発光と区別して、アップコンバージョン（up-conversion）発光という［非特許文献１]。
【０００６】
蛍光造影剤としての適用において、アップコンバージョン発光を用いると、励起光の細胞への浸透深さが深くなり、励起光である赤外線が生体機関から自発光を誘発しないため、鮮明な信号が得られる。
【０００７】
特に、ＮａＹＦ４は、アップコンバージョンを示す最も効率のよい母体として知られている［非特許文献２]。ＮａＹＦ４：Ｙｂ，Ｅｒナノ蛍光体は、イッテルビウムによる外部からの近赤外線の吸収及びエルビウムへのエネルギー伝達によりアップコンバージョン発光が生じるので、二光子吸収によるアップコンバージョン発光よりも非常に高い効率を示す。このような発光機構の違いにより、高価なパルスレーザ装置を必要とせず、安価なダイオードレーザでアップコンバージョン発光を得ることができる。
【先行技術文献】
【非特許文献】
【０００８】
【非特許文献１】Chem.Rev. vol.104, 139-174(2004)
【非特許文献２】Chem.Mater. vol.16, 1244-1251(2004)
【非特許文献３】J.Phys.Chem.C vol.111, 13730-13739(2007)
【発明の概要】
【発明が解決しようとする課題】
【０００９】
しかし、ＮａＹＦ４は、立方晶構造のα（アルファ）相と六方晶構造のβ（ベータ）相との同質異像（polymorphism）を示し、β相の方がα相よりも優れたアップコンバージョン発光を示す特性を有する。ここで、β相を得るためには非常に高い合成温度が必要であり、これは、合成される粒子の粒径を大きくし、粒子同士の凝集を誘発するため、バイオ応用に適していないという問題があった［非特許文献３]。また、このような問題を解決するために、合成条件を調整して粒子の粒径を小さくした場合は、表面欠陥が増加し、発光強度が急激に弱くなるという問題が生じる。
【００１０】
よって、強いアップコンバージョン発光を示すと共に粒径が小さいナノ粒子の開発や、アップコンバージョン発光を示すと共に他の信号を出すことができる多機能性ナノ粒子の開発が切実に要求されている。
【００１１】
さらに、ナノ蛍光体からアップコンバージョン発光に加えてダウンコンバージョン発光や磁性などの様々な信号を得られれば、造影剤としての特性を大きく向上させることができる。
【００１２】
本発明の目的は、赤外線及び紫外線により励起されて可視光を発光し、磁気的特性を有する、フッ化物系二重発光ナノ蛍光体及びその製造方法を提供することにある。前記ナノ蛍光体は、磁気共鳴画像造影剤又は蛍光造影剤に適用することもでき、磁性、アップコンバージョン発光特性及びダウンコンバージョン発光特性を同時に有する多機能性素材として、センサ、偽造防止コード、太陽電池などに応用することもできる。
【課題を解決するための手段】
【００１３】
本発明の一実施形態によるナノ蛍光体は、下記化学式１で表されるＣｅ３＋とＴｂ３＋が共添加されたフッ化物系第１化合物を含む。
［化１］
ＮａＧｄ１−ｐ−ｑ−ｒＭｒＦ４：Ｃｅ３＋ｐ，Ｔｂ３＋ｑ
上記化学式１において、前記ｐは０．０１≦ｐ≦０．５の実数であり、前記ｑは０．００１≦ｑ≦０．３５の実数であり、前記ｒは０≦ｒ＜１の実数であり、０．０１１≦ｐ＋ｑ＋ｒ＜１であり、前記ＭはＹ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つである。
【００１４】
前記ナノ蛍光体は、下記化学式２で表されるＹｂ３＋とＥｒ３＋が共添加されたフッ化物系第２化合物を含有するナノ粒子を含むコアと、前記コアを囲み、前記第１化合物を含むシェルとを含むものであってもよい。
［化２］
ＮａＹ１−ｗ−ｚ−ｘ−ｙＧｄｗＬｚＦ４：Ｙｂ３＋ｘ，Ｅｒ３＋ｙ
上記化学式２において、前記ｘは０．１≦ｘ≦０．９の実数であり、前記ｙは０＜ｙ≦０．１の実数であり、０．１＜ｘ＋ｙ≦１であり、前記ｗは０≦ｗ≦１の実数であり、前記ｚは０≦ｚ≦１の実数であり、０．１＜ｘ＋ｙ＋ｗ＋ｚ≦１であり、前記Ｌはランタノイド系元素及びこれらの組み合わせからなる群から選択されるいずれか１つであってもよい。
【００１５】
前記ナノ蛍光体の大きさは、１ｎｍ〜５０ｎｍであってもよい。
【００１６】
前記コアに含まれるナノ粒子は、六方晶構造を含むものであってもよい。
【００１７】
前記シェルに含まれる第１化合物は、結晶質を含むものであってもよい。
【００１８】
前記コアの大きさは、１ｎｍ〜３０ｎｍであってもよい。
【００１９】
前記ナノ蛍光体は、ダウンコンバージョン発光特性及びアップコンバージョン発光特性を有するものであってもよい。
【００２０】
本発明の他の一実施形態によるナノ蛍光体の製造方法は、ガドリニウム前駆体、セリウム前駆体、テルビウム前駆体及びオレイン酸塩を含む第１溶液を製造する第１溶液製造段階と、前記第１溶液を熱処理してランタノイド系錯体を含む第２溶液を製造する錯体形成段階と、前記第２溶液を含む混合物とオレイン酸及び１−オクタデセンを含む第３溶液を混合して第４溶液を製造し、前記第４溶液にナトリウム前駆体及びフッ素前駆体を混合して第１反応溶液を製造する第１反応溶液製造段階と、前記第１反応溶液を熱処理して下記化学式１で表される第１化合物を含むナノ蛍光体を製造するナノ蛍光体製造段階とを含む。
［化１］
ＮａＧｄ１−ｐ−ｑ−ｒＭｒＦ４：Ｃｅ３＋ｐ，Ｔｂ３＋ｑ
上記化学式１において、前記ｐは０．０１≦ｐ≦０．５の実数であり、前記ｑは０．００１≦ｑ≦０．３５の実数であり、前記ｒは０≦ｒ＜１の実数であり、０．０１１≦ｐ＋ｑ＋ｒ＜１であり、前記ＭはＹ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つである。
【００２１】
前記第１反応溶液製造段階において、前記第４溶液は、コアに含まれるナノ粒子をさらに含み、前記ナノ蛍光体製造段階において、前記ナノ粒子を含むコアは、前記第１化合物により囲まれて前記ナノ蛍光体に含まれるようにしてもよい。
【００２２】
前記ナノ粒子は、下記化学式２で表される第２化合物を含むものであり、前記ナノ粒子は、イットリウム前駆体、イッテルビウム前駆体、エルビウム前駆体、オレイン酸及び１−オクタデセンを含む第５溶液を製造する第５溶液製造段階と、前記第５溶液を加熱してランタノイド系錯体を含む第６溶液を形成する錯体形成段階と、前記第６溶液とナトリウム前駆体及びフッ素前駆体を含む第７混合溶液を混合して第２反応溶液を製造する第２反応溶液製造段階と、前記第２反応溶液を熱処理して下記化学式２で表されるＹｂ３＋とＥｒ３＋が共添加されたフッ化物系第２化合物のナノ粒子を形成するナノ粒子形成段階とを含むナノ粒子の製造方法により製造されたものであってもよい。
［化２］
ＮａＹ１−ｗ−ｚ−ｘ−ｙＧｄｗＬｚＦ４：Ｙｂ３＋ｘ，Ｅｒ３＋ｙ
上記化学式２において、前記ｘは０．１≦ｘ≦０．９の実数であり、前記ｙは０＜ｙ≦０．１の実数であり、０．１＜ｘ＋ｙ≦１であり、前記ｗは０≦ｗ≦１の実数であり、前記ｚは０≦ｚ≦１の実数であり、０．１＜ｘ＋ｙ＋ｗ＋ｚ≦１であり、前記Ｌはランタノイド系元素及びこれらの組み合わせからなる群から選択されるいずれか１つであってもよい。
【００２３】
前記ナノ蛍光体製造段階の熱処理は、２００℃〜３７０℃で行われてもよい。
【００２４】
前記ガドリニウム前駆体は、ガドリニウムアセテート（Ｇｄ（ＣＨ３ＣＯＯ）３）、塩化ガドリニウム（ＧｄＣｌ３）、塩化ガドリニウム水和物（ＧｄＣｌ３．６Ｈ２Ｏ）、及びこれらの組み合わせからなる群から選択されるいずれか１つであってもよい。
【００２５】
前記セリウム前駆体は、セリウムアセテート（Ｃｅ（ＣＨ３ＣＯＯ）３）、塩化セリウム（ＣｅＣｌ３）、塩化セリウム水和物（ＣｅＣｌ３．７Ｈ２Ｏ）、及びこれらの組み合わせからなる群から選択されるいずれか１つであってもよい。
【００２６】
前記テルビウム前駆体は、テルビウムアセテート（Ｔｂ（ＣＨ３ＣＯＯ）３）、テルビウムアセテート水和物（Ｔｂ（ＣＨ３ＣＯＯ）３．４Ｈ２Ｏ）、塩化テルビウム（ＴｂＣｌ３）、塩化テルビウム水和物（ＴｂＣｌ３．６Ｈ２Ｏ）、及びこれらの組み合わせからなる群から選択されるいずれか１つであってもよい。
【００２７】
前記第１溶液は、Ｙ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つのランタノイド系前駆体をさらに含むものであってもよい。
【００２８】
本発明のさらに他の一実施形態による造影剤は、前記ナノ蛍光体を含む。前記造影剤は、蛍光造影剤又は磁気共鳴画像造影剤であってもよい。
【００２９】
本発明のさらに他の一実施形態による赤外線センサは、前記ナノ蛍光体を含む。
【００３０】
本発明のさらに他の一実施形態による偽造防止コードは、前記ナノ蛍光体を含む。
【００３１】
本発明のさらに他の一実施形態による太陽電池は、前記ナノ蛍光体を含む。
【発明の効果】
【００３２】
本発明のナノ蛍光体は、発光強度に優れ、赤外線により励起されて可視光を発光するアップコンバージョン特性と紫外線により励起されて可視光を発光するダウンコンバージョン特性を同時に有し、磁性も有することから、造影剤として適用するとさらに強い画像信号を高精度に得ることができる。また、赤外線センサ又は紫外線センサに適用することもでき、高いレベルのセキュリティコードに応用することもできる。さらに、太陽電池に含まれて太陽電池の効率を向上させることもできる。
【図面の簡単な説明】
【００３３】
【図１】本発明の一実施形態であるコア／シェル構造のナノ蛍光体の断面を示す概念図である。
【図２】比較例１（β−ＮａＹ０．２Ｇｄ０．６Ｆ４：Ｙｂ３＋０．１８，Ｅｒ３＋０．０２ナノ粒子）の透過電子顕微鏡写真及び高分解能透過電子顕微鏡写真（右上）である。
【図３】実施例１（β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体）の透過電子顕微鏡写真及び高分解能透過電子顕微鏡写真（右上）である。
【図４】励起源として近赤外線を用いて測定した比較例１（点線）及び実施例１（実線）の発光スペクトルを示すグラフである。
【図５】励起源として紫外線を用いて測定した比較例１（点線）及び実施例１（実線）の発光スペクトルを示すグラフである。
【図６】（ａ）は実施例１のナノ蛍光体が分散した溶液を示す写真であり、（ｂ）は近赤外線を励起源とした発光写真であり、（ｃ）は紫外線を励起源とした発光写真である。
【図７】実施例１により合成されたサンプルの磁気ヒステリシス曲線を示すグラフである。
【図８】永久磁石が存在する場合の実施例１のナノ蛍光体の発光写真である。
【発明を実施するための形態】
【００３４】
本発明において特に断らない限り、ランタノイド系元素とは、周期表上でランタノイド系に分類される元素を意味し、具体的には、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユーロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）からなる群から選択されるいずれか１つを意味する。
【００３５】
本発明で使用される第１、第２などのように序数を含む用語は様々な構成要素を説明するために使用されるが、前記構成要素は前記用語により限定されるものではない。前記用語は１つの構成要素を他の構成要素と区別する目的でのみ使用される。
【００３６】
以下、本発明をより詳細に説明する。
【００３７】
本発明の一実施形態によるナノ蛍光体は、下記化学式１で表されるＣｅ３＋とＴｂ３＋が共添加されたフッ化物系第１化合物を含む。
［化１］
ＮａＧｄ１−ｐ−ｑ−ｒＭｒＦ４：Ｃｅ３＋ｐ，Ｔｂ３＋ｑ
上記化学式１において、前記ｐは０．０１≦ｐ≦０．５の実数であり、前記ｑは０．００１≦ｑ≦０．３５の実数であり、前記ｒは０≦ｒ＜１の実数であり、０．０１１≦ｐ＋ｑ＋ｒ＜１であり、前記ＭはＹ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つである。
【００３８】
前記ｑはＴｂの量を示すものであって、前記ｑが０．００１未満では強い緑色発光を得ることが難しく、前記ｑが０．３５を超えると濃度消光により強い発光を実現できなくなる。前記ｐは共添加剤であるＣｅの量を示すものであって、前記ｐが０．０１未満では励起光の吸収が十分でなく、前記ｐが０．５を超えると濃度消光によりエネルギー伝達効率が低くなる。
【００３９】
前記ｐは前記ｑと等しいかそれより大きい値であってもよい。前記ｐが前記ｑと等しいかそれより大きいということは、ＣｅがＴｂよりも多量に含まれることを意味し、この場合、共添加剤により励起光をナノ蛍光体に十分に吸収させることができる。
【００４０】
上記化学式１において、前記ｐは０．０１≦ｐ≦０．３５の実数であってもよく、前記ｑは０．００１≦ｑ≦０．３の実数であってもよい。前記ｐ及びｑを上記範囲とする場合、濃度消光効果による発光の低下を最小限に抑え、ＣｅからＴｂへのエネルギー伝達効率を向上させることにより、強い発光を得ることができる。
【００４１】
前記ナノ蛍光体は、コアと前記コアを囲むシェルとを含むコア／シェル構造であってもよい。図１は本発明の一実施形態であるコア／シェル構造のナノ蛍光体の断面を示す概念図である。図１に示すように、前記ナノ蛍光体は、コアと前記コアを囲むシェルとから構成されてもよい。
【００４２】
前記ナノ蛍光体がコア／シェル構造からなる場合、コア自体も発光特性を有するナノ粒子を含んで発光特性を有するようにすることができ、コアからシェルが成長し、シェルのナノ結晶の成長を容易にすることができる。
【００４３】
前記シェルは、前記第１化合物を含むものであってもよく、前記コアは、下記化学式２で表されるＹｂ３＋とＥｒ３＋が共添加されたフッ化物系第２化合物を含有するナノ粒子を含むものであってもよい。
［化２］
ＮａＹ１−ｗ−ｚ−ｘ−ｙＧｄｗＬｚＦ４：Ｙｂ３＋ｘ，Ｅｒ３＋ｙ
上記化学式２において、前記ｘは０．１≦ｘ≦０．９の実数であり、前記ｙは０＜ｙ≦０．１の実数であり、０．１＜ｘ＋ｙ≦１であり、前記ｗは０≦ｗ≦１の実数であり、前記ｚは０≦ｚ≦１の実数であり、０．１＜ｘ＋ｙ＋ｗ＋ｚ≦１であり、前記Ｌはランタノイド系元素及びこれらの組み合わせからなる群から選択されるいずれか１つであってもよい。
【００４４】
上記化学式２において、前記ｗは０＜ｗ≦１の実数であってもよく、前記ｚは０＜ｚ≦１の実数であってもよく、０＜ｗ＋ｚ≦１であってもよい。
【００４５】
上記化学式２において、前記ランタノイド系元素は、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｔｍ及びＬｕからなる群から選択されるいずれか１つであってもよい。
【００４６】
上記化学式２において、前記ｘは０．１≦ｘ≦０．４の実数であってもよく、前記ｙは０．００１≦ｙ≦０．０５の実数であってもよく、０．１０１≦ｘ＋ｙ≦０．４５であってもよく、この場合、前記ナノ蛍光体から得られる光の赤色発光ピークに対する緑色発光ピークの比率を高めることができ、優れた緑色発光を得ることができる。
【００４７】
前記ナノ粒子の粒径は、３０ｎｍ以下であってもよく、１ｎｍ〜３０ｎｍであってもよい。
【００４８】
前記ナノ粒子は、六方晶構造を有するものであってもよい。上記化学式２で表されるＹｂ３＋とＥｒ３＋が共添加されたフッ化物系ナノ粒子が六方晶構造を有する場合、強い発光強度を有するナノ蛍光体を得ることができる。
【００４９】
前記ナノ蛍光体は、上記化学式２で表される第２化合物を含有するナノ粒子を含むコアと、上記化学式１で表される第１化合物を含むシェルとを含む、コア／シェル構造であってもよい。この場合、前記ナノ蛍光体のアップコンバージョン発光強度が高くなり、紫外線の励起によりダウンコンバージョン緑色発光を得ることができ、それと同時に磁性も有する。
【００５０】
特に、前記ナノ蛍光体は、赤外線を用いたアップコンバージョン発光信号に加えて、紫外線を用いたダウンコンバージョン発光信号をさらに得ることができ、２つのモードの蛍光によるバイオ画像を可能にするため、造影剤として用いる場合、精度をより向上させることができる。また、磁性を有するため、磁気共鳴画像造影剤として用いる場合、画像のコントラストをより明確にすることができ、より強く正確な画像信号を得ることができる。さらに、生体組織に適用する場合、必要に応じて赤外線及び紫外線を選択的に又は同時に用いることができ、生体組織の奥深くの画像までも得ることができる。
【００５１】
前記ナノ蛍光体の大きさは、５０ｎｍ以下であってもよく、１ｎｍ〜５０ｎｍであってもよい。前記ナノ蛍光体の大きさを上記範囲とする場合、粒径のばらつきによる輝度低下を防止することができる。
【００５２】
前記シェルに含まれる第１化合物は、結晶質を含むものであってもよい。前記シェルに含まれる第１化合物が結晶質である場合、アップコンバージョン発光を強くすることができる。
【００５３】
前記ナノ蛍光体は、コア／シェル構造であるにもかかわらず、非常に小さいサイズで実現することができ、小さいサイズにもかかわらず、強い発光を示し、造影剤として細胞実験などの生体外（インビトロ）で適用できるだけでなく、生体内（インビボ）でも適用できる。
【００５４】
また、赤外線センサ又は紫外線センサに含まれて敏感なセンサを提供することもでき、偽造防止コードに応用することもでき、太陽電池に含まれて太陽電池の効率を向上させることもできる。
【００５５】
本発明の他の一実施形態によるナノ蛍光体の製造方法は、下記化学式１で表されるＣｅ３＋とＴｂ３＋が共添加されたフッ化物系第１化合物を含むナノ蛍光体を製造する方法であって、第１溶液製造段階と、錯体形成段階と、第１反応溶液製造段階と、ナノ蛍光体製造段階とを含む。
［化１］
ＮａＧｄ１−ｐ−ｑ−ｒＭｒＦ４：Ｃｅ３＋ｐ，Ｔｂ３＋ｑ
上記化学式１において、前記ｐ、ｑ、ｒ及びＭについては、前述した本発明の一実施形態であるナノ蛍光体での説明と重複するので、その説明を省略する。
【００５６】
前記第１溶液製造段階は、ガドリニウム前駆体、セリウム前駆体、テルビウム前駆体及びオレイン酸塩を含む第１溶液を製造する過程を含む。
【００５７】
前記第１溶液は、Ｙ、Ｌａ、Ｐｒ、Ｎｄ、Ｐｍ、Ｓｍ、Ｅｕ、Ｄｙ、Ｈｏ、Ｅｒ、Ｔｍ、Ｙｂ、Ｌｕ、及びこれらの組み合わせからなる群から選択されるいずれか１つのランタノイド系前駆体をさらに含むものであってもよい。
【００５８】
前記ガドリニウム前駆体は、ガドリニウムアセテート（Ｇｄ（ＣＨ３ＣＯＯ）３）、塩化ガドリニウム（ＧｄＣｌ３）、塩化ガドリニウム水和物（ＧｄＣｌ３．６Ｈ２Ｏ）、及びこれらの組み合わせからなる群から選択されるいずれか１つであってもよい。
【００５９】
前記セリウム前駆体は、セリウムアセテート（Ｃｅ（ＣＨ３ＣＯＯ）３）、塩化セリウム（ＣｅＣｌ３）、塩化セリウム水和物（ＣｅＣｌ３．７Ｈ２Ｏ）、及びこれらの組み合わせからなる群から選択されるいずれか１つであってもよい。
【００６０】
前記テルビウム前駆体は、テルビウムアセテート（Ｔｂ（ＣＨ３ＣＯＯ）３）、テルビウムアセテート水和物（Ｔｂ（ＣＨ３ＣＯＯ）３．４Ｈ２Ｏ）、塩化テルビウム（ＴｂＣｌ３）、塩化テルビウム水和物（ＴｂＣｌ３．６Ｈ２Ｏ）、及びこれらの組み合わせからなる群から選択されるいずれか１つであってもよい。
【００６１】
前記オレイン酸塩は、オレイン酸ナトリウム、オレイン酸カリウム、及びこれらの組み合わせからなる群から選択されるいずれか１つであってもよく、前記ランタノイド系前駆体と反応して錯体を形成するものであれば適用可能であるが、前記オレイン酸塩は、オレイン酸ナトリウムであることが好ましい。
【００６２】
前記錯体形成段階は、前記第１溶液を熱処理してランタノイド系錯体を含む第２溶液を製造する過程を含む。前記ランタノイド系錯体は、前記ガドリニウム前駆体と前記オレイン酸塩が反応して形成されるオレイン酸ガドリニウム、前記セリウム前駆体と前記オレイン酸塩が反応して形成されるオレイン酸セリウム、及び前記テルビウム前駆体と前記オレイン酸塩が反応して形成されるオレイン酸テルビウムを含む。
【００６３】
前記第１反応溶液製造段階は、前記第２溶液を含む混合物とオレイン酸及び１−オクタデセンを含む第３溶液を混合して第４溶液を製造し、前記第４溶液とナトリウム前駆体及びフッ素前駆体を含む溶液を混合して第１反応溶液を製造する過程を含む。
【００６４】
前記ナトリウム前駆体は、水酸化ナトリウム、フッ化ナトリウム、オレイン酸ナトリウム、及びこれらの組み合わせからなる群から選択されるいずれか１つであってもよく、前記フッ素前駆体は、フッ化アンモニウム、フッ化ナトリウム、及びこれらの組み合わせからなる群から選択されるいずれか１つであってもよい。
【００６５】
前記第４溶液は、アルコールをさらに含んでもよく、前記アルコールは、炭素数１〜６の低級アルコールであってもよく、メタノールであってもよい。
【００６６】
前記ナノ蛍光体製造段階は、前記第１反応溶液を熱処理してナノ蛍光体を製造する過程を含む。前記熱処理は、非活性ガス雰囲気下で行われてもよい。
【００６７】
前記ナノ蛍光体製造段階において、前記第１反応溶液を熱処理してナノ蛍光体を製造する過程の熱処理の温度は、２００℃〜３７０℃であってもよい。
【００６８】
前記熱処理の温度が２００℃未満では、β相のナノ結晶が完全に形成されず、それにより、アップコンバージョン発光強度が低くなる。前記熱処理の温度が３７０℃を超えると、形成されるナノ蛍光体同士の凝集が起こり、ナノ蛍光体が大きくなり、サイズにばらつきが生じることがある。
【００６９】
前記熱処理の時間は、３０分〜４時間であってもよい。前記熱処理の時間が３０分未満では、ナノ蛍光体中の結晶形成が僅かであり、前記熱処理の時間が４時間を超えると、凝集現象などによりナノ蛍光体が大きくなる。
【００７０】
前記第４溶液がアルコールをさらに含む場合、前記ナノ蛍光体製造段階は、前記第１反応溶液を熱処理する前に、前記アルコールを除去する過程をさらに含んでもよい。
【００７１】
前記第１反応溶液製造段階において、前記第４溶液は、コアに含まれるナノ粒子をさらに含んでもよい。前記第４溶液が前記ナノ粒子をさらに含む場合、前記ナノ粒子を含むコアが前記第１化合物により囲まれて前記ナノ蛍光体に含まれ、前記ナノ蛍光体がコア／シェル構造を有する。
【００７２】
前記ナノ粒子は、下記化学式２で表されるＹｂ３＋とＥｒ３＋が共添加されたフッ化物系第２化合物を含有するものであってもよい。
［化２］
ＮａＹ１−ｗ−ｚ−ｘ−ｙＧｄｗＬｚＦ４：Ｙｂ３＋ｘ，Ｅｒ３＋ｙ
上記化学式２において、前記ｘ、ｙ、ｗ、ｚ及びＬについては、前述した本発明の一実施形態であるナノ蛍光体での説明と重複するので、その説明を省略する。
【００７３】
前記第４溶液が前記ナノ粒子をさらに含む場合、前記第１化合物が、前記第２化合物を含有するナノ粒子を含むコアを囲むシェルを形成し、コア／シェル構造のナノ蛍光体を製造することができる。
【００７４】
前記第２化合物を含有するナノ粒子は、ナノ粒子の製造方法により製造することができ、前記ナノ粒子の製造方法は、第５溶液製造段階と、錯体形成段階と、第２反応溶液製造段階と、ナノ粒子形成段階とを含む。
【００７５】
前記第５溶液製造段階は、イットリウム前駆体、イッテルビウム前駆体、エルビウム前駆体、オレイン酸及び１−オクタデセンを含む第５溶液を製造する過程を含んでもよい。
【００７６】
前記第５溶液は、ガドリニウム前駆体をさらに含むものであってもよい。
【００７７】
前記イットリウム前駆体は、イットリウムアセテート（Ｙ（ＣＨ３ＣＯＯ）３）、塩化イットリウム（ＹＣｌ３）、塩化イットリウム水和物（ＹＣｌ３．６Ｈ２Ｏ）、及びこれらの組み合わせからなる群から選択されるいずれか１つであってもよく、前記イッテルビウム前駆体は、イッテルビウムアセテート（Ｙｂ（ＣＨ３ＣＯＯ）３）、塩化イッテルビウム（ＹｂＣｌ３）、塩化イッテルビウム水和物（ＹｂＣｌ３．６Ｈ２Ｏ）、及びこれらの組み合わせからなる群から選択されるいずれか１つであってもよく、前記エルビウム前駆体は、エルビウムアセテート（Ｅｒ（ＣＨ３ＣＯＯ）３）、塩化エルビウム（ＥｒＣｌ３）、塩化エルビウム水和物（ＥｒＣｌ３．６Ｈ２Ｏ）、及びこれらの組み合わせからなる群から選択されるいずれか１つであってもよく、前記ガドリニウム前駆体は、ガドリニウムアセテート（Ｇｄ（ＣＨ３ＣＯＯ）３）、塩化ガドリニウム（ＧｄＣｌ３）、塩化ガドリニウム水和物（ＧｄＣｌ３．６Ｈ２Ｏ）、及びこれらの組み合わせからなる群から選択されるいずれか１つであってもよい。
【００７８】
前記錯体形成段階は、前記第５溶液を加熱してランタノイド系錯体を含む第６溶液を形成する過程を含んでもよい。
【００７９】
前記第５溶液の加熱は、１００℃〜２００℃で行われるようにしてもよく、１３０℃〜１８０℃で行われるようにしてもよい。前記第５溶液の加熱が上記温度範囲で行われる場合、オレイン酸イットリウム、オレイン酸イッテルビウム、オレイン酸エルビウム、オレイン酸ガドリニウムなどの前記錯体がオレイン酸及び１−オクタデセンに溶解しやすくなる。
【００８０】
前記第２反応溶液製造段階は、前記第６溶液とナトリウム前駆体及びフッ素前駆体を含む第７混合溶液とを含む第２反応溶液を製造する過程を含んでもよい。
【００８１】
前記ナトリウム前駆体は、水酸化ナトリウム、フッ化ナトリウム、オレイン酸ナトリウム、及びこれらの組み合わせからなる群から選択されるいずれか１つであってもよい。前記フッ素前駆体は、フッ化アンモニウム、フッ化ナトリウム、及びこれらの組み合わせからなる群から選択されるいずれか１つであってもよい。前記フッ化ナトリウムは、前記ナトリウム前駆体と前記フッ素前駆体の両方として作用する。
【００８２】
前記第７混合溶液は、アルコールをさらに含んでもよく、前記アルコールは、炭素数１〜６の低級アルコールであってもよく、メタノールであってもよい。
【００８３】
前記ナノ粒子形成段階は、前記第２反応溶液を熱処理してナノ粒子を形成する過程を含んでもよい。
【００８４】
前記第７混合溶液がアルコールをさらに含む場合、前記ナノ粒子形成段階は、前記第２反応溶液を熱処理する前に、前記アルコールを除去する過程をさらに含んでもよい。
【００８５】
前記ナノ粒子形成段階において、前記熱処理は、非活性ガス雰囲気下で行われてもよい。前記熱処理は、２００℃〜３７０℃の温度で行われるようにしてもよく、３０分〜４時間行われるようにしてもよい。前記熱処理が前記温度範囲及び時間範囲で行われる場合、適切な発光強度による優れたアップコンバージョン発光効果を有し、粒径が小さく、かつ粒子同士の凝集が少ない、β相の結晶性ナノ粒子が得られる。
【００８６】
前記ナノ粒子は、常温への冷却、洗浄過程を経て、無極性溶媒に分散させて保管してもよい。前記無極性溶媒としては、ヘキサン、トルエン、クロロホルムなどを用いてもよいが、これに限定されるものではない。
【００８７】
前記ナノ粒子は、前記ナノ粒子の製造方法により製造し、前記無極性溶媒に分散させて保管してもよく、前記無極性溶媒に分散させた状態で前記第４溶液に含ませてもよい。
【００８８】
前記ナノ粒子を含む第４溶液を用いて前記ナノ蛍光体を製造する場合、前記ナノ粒子を含むようにコアを形成し、前記ナノ粒子を含むコアを囲むように前記コアの表面にシェルを形成してもよい。
【００８９】
この場合、前記ナノ蛍光体製造段階の熱処理の温度を２００℃〜３７０℃とすると、コアの表面にβ相のシェルがエピタキシャルに成長し、粒子の粒径が小さいにもかかわらず、コアよりも優れたアップコンバージョン発光を示すことができ、ダウンコンバージョン発光特性及び磁性を共に有する。また、前記熱処理の温度が３７０℃を超えると、シェルがコアを囲むように形成される際に、シェル前駆体がシェルだけでなくコアも形成するため、シェルが効果的に形成されなくなる。
【００９０】
本発明のナノ蛍光体の製造方法によれば、蛍光体をより小さくしながらも、赤外線（近赤外線を含む）により励起されて可視光線を発する強いアップコンバージョン発光特性、及び紫外線（近紫外線を含む）により励起されて可視光線を発するダウンコンバージョン発光特性を同時に有し、磁性も有する、ナノ蛍光体を簡単に製造することができる。
【００９１】
本発明のさらに他の一実施形態による造影剤は、前記ナノ蛍光体を含む。前記造影剤は、蛍光造影剤又は磁気共鳴画像造影剤であってもよい。これについては、前述した本発明の一実施形態であるナノ蛍光体での説明と重複するので、具体的な説明は省略する。
【００９２】
前記造影剤は、前記ナノ蛍光体の粒径が小さいにもかかわらず、赤外線及び紫外線により励起され、生体内に適用できる程度に十分な発光を示す二重発光特性を示すことから、従来の造影剤よりも生体の画像のコントラストを大きくすることができ、画像造影剤の精度を向上させることができる。また、生体組織の奥深くの画像までも得ることができる。前記ナノ蛍光体の磁性により、蛍光造影剤としてだけでなく、磁気共鳴画像造影剤としても活用することができる。
【００９３】
本発明のさらに他の一実施形態による赤外線センサは、前記ナノ蛍光体を含む。前記ナノ蛍光体については、前述した通りであるので具体的な説明は省略する。前記赤外線センサは、赤外線により励起されて発光する前記ナノ蛍光体を含むことにより、優れた感度を有する。
【００９４】
本発明のさらに他の一実施形態による偽造防止コードは、前記ナノ蛍光体を含む。前記ナノ蛍光体については、前述した通りであるので具体的な説明は省略する。前記偽造防止コードは、目に見えない赤外線及び紫外線の下で同時に発光する特性を有し、磁性も有するので、セキュリティ性をより高め、高いレベルのセキュリティコードに応用することができる。また、前記ナノ蛍光体は、粒径がナノ単位であって非常に微細であり、一般的な方法では容易に検出できないため、紙幣偽造防止コードなどの偽造防止コードとして活用することができる。
【００９５】
本発明のさらに他の一実施形態による太陽電池は、前記ナノ蛍光体を含む。前記ナノ蛍光体については、前述した通りであるので具体的な説明は省略する。前記太陽電池は、太陽電池では活用できない赤外線及び紫外線を太陽電池で活用できる可視光に変換することのできる前記ナノ蛍光体を含むことにより、高い電池効率を有する。
【実施例】
【００９６】
以下、本発明の属する技術の分野における通常の知識を有する者が本発明を容易に実施できるように、本発明の実施例を詳細に説明する。しかし、本発明は、様々な異なる形態に実現することができ、ここで説明する実施例に限定されるものではない。
【００９７】
〔製造例：β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５構造（コア／シェル構造）のナノ蛍光体の製造〕
（１．Ｙｂ３＋とＥｒ３＋が共添加されたフッ化物系ナノ粒子（コア）の製造）
０．２ｍｍｏｌの塩化イットリウム水和物（ＹＣｌ３．６Ｈ２Ｏ）、０．６ｍｍｏｌの塩化ガドリニウム水和物（ＧｄＣｌ３．６Ｈ２Ｏ）、０．１８ｍｍｏｌの塩化イッテルビウム水和物（ＹｂＣｌ３．６Ｈ２Ｏ）、及び０．０２ｍｍｏｌの塩化エルビウム水和物（ＥｒＣｌ３．６Ｈ２Ｏ）と、溶媒である６ｍｌのオレイン酸及び１５ｍｌの１−オクタデセンを混合し、混合溶液を製造した（第５溶液製造段階）。
【００９８】
前記混合溶液を１５０℃に加熱し、前記ランタノイド系化合物が前記溶媒に溶解した透明な溶液、すなわちランタノイド系錯体を含む溶液を形成した（錯体形成段階）。
【００９９】
前記ランタノイド系錯体を含む溶液に、２．５ｍｍｏｌの水酸化ナトリウム及び４ｍｍｏｌのフッ化アンモニウムとメタノールを混合した混合溶液を加え、マグネチックスターラーを用いて混合し、反応溶液を製造した（第２反応溶液製造段階）。
【０１００】
前記反応溶液からメタノールを除去し、アルゴンガス雰囲気下で、前記メタノールが除去された反応溶液を３００℃で９０分間熱処理した。前記熱処理が施されている間にβ−ＮａＹ０．２Ｇｄ０．６Ｆ４：Ｙｂ３＋０．１８，Ｅｒ３＋０．０２ナノ粒子が形成された（ナノ粒子形成段階）。
【０１０１】
前記形成されたナノ粒子をエタノールで洗浄し、ヘキサンに分散させて保管した。
【０１０２】
（２．Ｃｅ３＋とＴｂ３＋が共添加されたフッ化物でシェルを形成することによるコア／シェル構造のナノ蛍光体の製造）
前記１．で製造されたβ−ＮａＹ０．２Ｇｄ０．６Ｆ４：Ｙｂ３＋０．１８，Ｅｒ３＋０．０２ナノ粒子をコアとし、Ｃｅ３＋とＴｂ３＋が共添加されたフッ化物系第１化合物を含むナノ蛍光体を製造した。
【０１０３】
０．８ｍｍｏｌの塩化ガドリニウム水和物（ＧｄＣｌ３．６Ｈ２Ｏ）、０．１５ｍｍｏｌの塩化セリウム水和物（ＣｅＣｌ３．７Ｈ２Ｏ）、０．０５ｍｍｏｌの塩化テルビウム水和物（ＴｂＣｌ３．６Ｈ２Ｏ）、及び３．１ｍｍｏｌのオレイン酸ナトリウム（ＮａＣ１８Ｈ３３Ｏ２）と、水、エタノール、ヘキサンの混合溶媒を混合し、第１溶液を製造した（第１溶液製造段階）。
【０１０４】
前記第１溶液を６０℃で４時間熱処理し、オレイン酸ガドリニウムを含むオレイン酸錯体を含む第２溶液を製造した（錯体形成段階）。
【０１０５】
前記第２溶液とオレイン酸及び１−オクタデセンを含む第３溶液を混合し、前記オレイン酸ガドリニウムを含む溶液に前記１．で製造されたβ−ＮａＹ０．２Ｇｄ０．６Ｆ４：Ｙｂ３＋０．１８，Ｅｒ３＋０．０２ナノ粒子を加え、マグネチックスターラーを用いて混合し、第４溶液を製造した。
【０１０６】
前記第４溶液に、２．５ｍｍｏｌの水酸化ナトリウム及び４ｍｍｏｌのフッ化アンモニウムを含むメタノール溶液１０ｍｌを加え、マグネチックスターラーを用いて混合し、第１反応溶液を製造した（第１反応溶液製造段階）。
【０１０７】
前記第１反応溶液からメタノールを除去し、アルゴンガス雰囲気下で、前記メタノールが除去された反応溶液を３００℃で９０分間熱処理した。前記熱処理が施されている間にβ−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体が得られた（ナノ蛍光体製造段階）。
【０１０８】
前記コア／シェル構造のナノ蛍光体をエタノールで洗浄し、ヘキサンに分散させて保管した。
【０１０９】
〔測定例：比較例１（ナノ粒子）及び実施例１（ナノ蛍光体）の物性測定〕
前記製造例の１．により製造されたβ−ＮａＹ０．２Ｇｄ０．６Ｆ４：Ｙｂ３＋０．１８，Ｅｒ３＋０．０２ナノ粒子を比較例１とし、前記製造例の２．により製造されたβ−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体を実施例１とし、以下の物性を測定した。
【０１１０】
（測定例１：比較例１及び実施例１の粒径及び結晶性の評価）
比較例１（β−ＮａＹ０．２Ｇｄ０．６Ｆ４：Ｙｂ３＋０．１８，Ｅｒ３＋０．０２ナノ粒子）と実施例１（β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体）をサンプルとし、それらの透過電子顕微鏡写真及び高分解能透過電子顕微鏡写真により結晶性を評価した。前記透過電子顕微鏡写真及び高分解能透過電子顕微鏡写真は、どちらもＦＥＩ社のＴＥＣＮＡＩ Ｇ２モデルを用いて撮影した。
【０１１１】
図２は比較例１（β−ＮａＹ０．２Ｇｄ０．６Ｆ４：Ｙｂ３＋０．１８，Ｅｒ３＋０．０２ナノ粒子）の透過電子顕微鏡写真及び高分解能透過電子顕微鏡写真（右上）である。図２を参照すると、比較例１のナノ粒子は、粒径が約８．３ｎｍであり、明確な格子パターンを有することを確認することができる。このように明確な格子パターンを有することは、ナノ粒子が非常に高い結晶性を有することを意味する。
【０１１２】
図３は実施例１（β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体）の透過電子顕微鏡写真及び高分解能透過電子顕微鏡写真（右上）である。図３を参照すると、ナノ粒子であるコアの周囲にシェルが形成されている実施例１のナノ蛍光体は、大きさが約１８．９〜２７．２ｎｍであり、シェルが形成されていない比較例１のナノ粒子の粒径よりも大きくなったことを確認することができる。また、実施例１のナノ蛍光体は、明確な格子パターンを有し、非常に高い結晶性を有することを確認することができる。
【０１１３】
一般に、蛍光体は母体の結晶性が高いほど強い発光特性を示す。従って、比較例１のナノ粒子及び実施例１のナノ蛍光体は、どちらも高い結晶性を有することから非常に優れた発光特性を有することが分かる。
【０１１４】
（測定例２：比較例１及び実施例１の近赤外線及び紫外線の発光スペクトル）
比較例１（β−ＮａＹ０．２Ｇｄ０．６Ｆ４：Ｙｂ３＋０．１８，Ｅｒ３＋０．０２ナノ粒子）と実施例１（β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体）をサンプルとし、近赤外線及び紫外線の発光スペクトルを測定した。前記発光スペクトルは、どちらもＨｉｔａｃｈｉ Ｆ７０００を用いて測定した。
【０１１５】
図４は励起源として近赤外線を用いて測定した比較例１（点線）及び実施例１（実線）の発光スペクトルを示すグラフである。
【０１１６】
図４を参照すると、実施例１の方が比較例１よりも約１０倍以上強い発光強度を示すことを確認することができる。これは、Ｃｅ３＋とＴｂ３＋が共添加されたフッ化物系化合物をシェルとしてさらに含むナノ蛍光体（実施例１）の方が、Ｃｅ３＋とＴｂ３＋が共添加されたフッ化物系化合物を含まないナノ粒子（比較例１）に比べて、近赤外線を励起源とした発光スペクトルにおいて格段に優れた発光強度を有することを意味する。
【０１１７】
図５は励起源として紫外線を用いて測定した比較例１（点線）及び実施例１（実線）の発光スペクトルを示すグラフである。
【０１１８】
図５を参照すると、実施例１は緑色領域の発光ピークを示すのに対して、比較例１は発光ピークを示さず、実施例１のみアップコンバージョン発光特性及びダウンコンバージョン発光特性を同時に有することを確認することができる。
【０１１９】
（測定例３：実施例１の近赤外線及び紫外線での発光評価）
実施例１（β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体）をサンプルとし、近赤外線及び紫外線を励起源とした発光の程度を肉眼で評価した。
【０１２０】
図６において、（ａ）は実施例１のナノ蛍光体が分散した溶液を示す写真であり、（ｂ）は近赤外線を励起源とした発光写真であり、（ｃ）は紫外線を励起源とした発光写真である。図６を参照すると、実施例１のナノ蛍光体が分散した溶液は非常に透明な溶液であり、近赤外線及び紫外線の励起により鮮明な緑色発光特性を示すことを確認することができる。
【０１２１】
（測定例４：実施例１の磁気ヒステリシス実験）
実施例１（β−ＮａＹ０．２Ｇｄ０．６Ｆ４：Ｙｂ３＋０．１８，Ｅｒ３＋０．０２／β−ＮａＧｄ０．８Ｆ４：Ｃｅ３＋０．１５,Ｔｂ３＋０．０５で表されるコア／シェル構造のナノ蛍光体）をサンプルとし、磁気ヒステリシス曲線を測定して図７に示した。前記磁気ヒステリシス曲線は、Ｐｒｉｎｃｅｔｏｎ社のＭｉｃｒｏ Ｍａｇ ２９００モデルを用いて測定した。図７を参照すると、実施例１のナノ蛍光体は常磁性を示すことを確認することができる。
【０１２２】
図８は永久磁石が存在する場合の実施例１のナノ蛍光体の発光写真である。図８を参照すると、磁性により実施例１のナノ蛍光体が永久磁石の周囲に移動し、永久磁石周囲の粒子が集まった部分でのみ発光が現れることを確認することができる。
【０１２３】
上記測定例から分かるように、本発明のナノ蛍光体は、近赤外線及び紫外線を励起源として優れた発光特性を示すと共に、優れた常磁性を有するので、測定時にコントラストと精度に優れた造影剤として用いることができる。さらに、このような特性を用いて、本発明のナノ蛍光体は、紫外線センサ、赤外線センサ、偽造防止コード、太陽電池などに応用することもできる。
【０１２４】
以上、本発明の好ましい実施形態について詳細に説明したが、本発明の権利範囲はこれに限定されるものではなく、特許請求の範囲で定義される本発明の様々な変形や改良形態も本発明に含まれる。
【図１】
0005721767.tif 000002
【図４】
0005721767.tif 000003
【図５】
0005721767.tif 000004
【図７】
0005721767.tif 000005
【図２】
0005721767.tif 000006
【図３】
0005721767.tif 000007
【図６】
0005721767.tif 000008
【図８】
0005721767.tif 000009